(57)【要約】【課題】開口を有する転写型を用いて導電粒子が規則的パターンで配列するように作成した異方性導電フィルムにおいて、異方性導電接続の際に、接続抵抗を増大させることなく、導電粒子の連結を抑制してショートの発生を大きく抑制できるようにする。【解決手段】絶縁性バインダ層と、該絶縁性バインダ層の片面に規則的パターンで配列した導電粒子と、該絶縁性バインダ層の片面に積層された絶縁性接着層とを有する異方性導電フィルムの当該絶縁性バインダ層には、導電粒子と重なり合わない規則的パターンで絶縁フィラが配列されている。【選択図】図１
2015195198.tif 000002
【特許請求の範囲】
【請求項１】
絶縁性バインダ層と、該絶縁性バインダ層の片面に規則的パターンで配列した導電粒子と、該絶縁性バインダ層の片面に積層された絶縁性接着層とを有する異方性導電フィルムであって、
絶縁性バインダ層には、導電粒子と重なり合わないような規則的パターンで絶縁フィラが配列されている、異方性導電フィルム。
【請求項２】
導電粒子と絶縁フィラとが絶縁性バインダ層の片面に偏在している請求項１記載の異方性導電フィルム。
【請求項３】
絶縁フィラの平均粒径が、導電粒子の平均粒径の７５％以下である請求項１又は２記載の異方性導電フィルム。
【請求項４】
絶縁フィラが導電粒子よりも柔らかい請求項１〜３のいずれかに記載の異方性導電フィルム。
【請求項５】
絶縁フィラが導電粒子よりも硬く、絶縁フィラの平均粒径が導電粒子の平均粒径よりも小さい請求項１又は２記載の異方性導電フィルム。
【請求項６】
絶縁フィラが樹脂粒子である請求項１〜５のいずれかに記載の異方性導電フィルム。
【請求項７】
少なくともフィルム長手方向に配列した導電粒子の粒子間に絶縁フィラが配列している請求項１〜６のいずれかに記載の異方性導電フィルム。
【請求項８】
少なくともフィルム長手方向と直交する方向に配列した導電粒子の粒子間に絶縁フィラが配列している請求項１〜６のいずれかに記載の異方性導電フィルム。
【請求項９】
フィルム長手方向に配列した導電粒子の粒子間、並びにフィルム長手方向と直交する方向に配列した導電粒子の粒子間にそれぞれ絶縁フィラが配列している請求項１〜６のいずれかに記載の異方性導電フィルム。
【請求項１０】
導電粒子の配列と同一方向に配列した絶縁フィラを有し、該配列方向において導電粒子間の距離よりも絶縁フィラ間の距離の方が大きい請求項１〜６のいずれかに記載の異方性導電フィルム。
【請求項１１】
導電粒子の配列と同一方向に配列した絶縁フィラを有し、該配列方向において導電粒子間の距離よりも絶縁フィラ間の距離の方が小さい請求項１〜６のいずれかに記載の異方性導電フィルム。
【請求項１２】
導電粒子の規則的パターンが正方格子パターンであり、絶縁フィラの規則的パターンが面心正方格子パターンである請求項１〜６のいずれかに記載の異方性導電フィルム。
【請求項１３】
導電粒子の規則的パターンが正方格子パターンであり、絶縁フィラの規則的パターンが正方格子パターンであり、導電粒子と絶縁フィラとが異方性導電フィルムの長手方向に交互に配置されている請求項１〜６のいずれかに記載の異方性導電フィルム。
【請求項１４】
導電粒子の規則的パターンが正方格子パターンであり、絶縁フィラの規則的パターンが正方格子パターンであり、導電粒子と絶縁フィラとが異方性導電フィルムの長手方向と直交する方向に交互に配置されている請求項１〜６のいずれかに記載の異方性導電フィルム。
【請求項１５】
互いに隣接した導電粒子間の最短距離が、導電粒子の平均粒径の０．５倍以上である請求項１〜１４のいずれかに記載の異方性導電フィルム。
【請求項１６】
絶縁性バインダ層の他面に、別の絶縁性接着層が積層されている請求項１〜１５のいずれかに記載の異方性導電フィルム。
【請求項１７】
請求項１記載の異方性導電フィルムの製造方法であって、以下の工程（Ａ）〜（Ｄ）：
工程（Ａ）
導電粒子を収容するための開口であって、規則的パターンに形成された第１の開口と、絶縁フィラを収容するための開口であって、第１の開口と重なりあわないような規則的パターンに形成された第２の開口とが設けられた転写型の当該第１の開口内に導電粒子を配置し、第２の開口に絶縁フィラを配置する工程；
工程（Ｂ）
導電粒子と絶縁フィラとが配置された側の転写型の表面に、剥離フィルム上に形成された絶縁性バインダ層を対向させる工程；
工程（Ｃ）
剥離フィルム側から絶縁性バインダ層に対して圧力をかけ、第１及び第２の開口内に絶縁性バインダ層を押し込んで絶縁性バインダ層の片面に導電粒子と絶縁フィラとを転着させる工程；及び
工程（Ｄ）
導電粒子と絶縁フィラとが転着している絶縁性バインダ層の片面に絶縁性接着層を積層する工程
を有する製造方法。
【請求項１８】
絶縁フィラの平均粒子径が導電粒子の平均粒子径よりも小さい場合に、工程（Ａ）において、第１の開口に導電粒子を配置し、引き続き第２の開口に絶縁フィラを配置する請求項１７記載の製造方法。
【請求項１９】
更に、工程（Ｄ）の後に
絶縁性バインダ層の他面に、別の絶縁性接着層を積層する工程
を有する請求項１７又は１８記載の製造方法。
【請求項２０】
請求項１〜１６のいずれかに記載の異方性導電フィルムで第１電子部品を第２電子部品に異方性導電接続してなる接続構造体。
【請求項２１】
請求項１〜１６のいずれかに記載の異方性導電フィルムで第１電子部品を第２電子部品に異方性導電接続する接続方法であって、
第２電子部品に対し、異方性導電フィルムをその絶縁性バインダ層側から仮貼りし、仮貼りされた異方性導電フィルムに対し、第１電子部品を搭載し、第１電子部品側から熱圧着する接続方法。
【発明の詳細な説明】
【技術分野】
【０００１】
本発明は、異方性導電フィルム及びその製造方法に関する。
【背景技術】
【０００２】
ＩＣチップなどの電子部品の実装に異方性導電フィルムは広く使用されており、近年では、高実装密度への適用の観点から、接続信頼性や絶縁性の向上、粒子捕捉効率の向上、製造コストの低減等を目的に、異方性導電接続用の導電粒子を単層で絶縁性接着層に正方格子等の規則的パターンで配列させた異方性導電フィルムが提案されている（特許文献１）。
【０００３】
この異方性導電フィルムは、以下のように作成されている。即ち、まず、規則的パターンで形成された開口を有する転写型の当該開口に導電粒子を保持させ、その上から転写用の粘着層が形成された粘着フィルムを押し当て、粘着層に導電粒子を一次転写させる。次に、粘着層に付着した導電粒子に対し、異方性導電フィルムの構成要素となる高分子膜を押し当て、加熱加圧することにより導電粒子を高分子膜表面に二次転写させる。次に、導電粒子が二次転写された高分子膜の導電粒子側表面に、導電粒子を覆うように接着層を形成することにより異方性導電フィルムが作成されている。また、製造工程の短縮化を意図して、粘着層を使用せずに高分子膜に直接導電粒子を転着することも試みられている。
【先行技術文献】
【特許文献】
【０００４】
【特許文献１】特開２０１０−３３７９３号公報
【発明の概要】
【発明が解決しようとする課題】
【０００５】
しかしながら、開口を有する転写型を用いて作成した特許文献１の異方性導電フィルムの場合、導電粒子が規則的パターンで所定間隔に配列しているものの、異方性導電接続の際に、導電粒子が予想以上に流動し、そのため複数の導電粒子同士が線状に連結してショートの発生率が高まるという問題があった。
【０００６】
また、異方性導電接続時に、異方性導電フィルムの設計圧力を超える圧力で圧着が行われる場合があり、その場合に導電粒子が潰れすぎて砕けてしまい、本来の導通性能を得られないという問題もあった。この導電粒子の潰れすぎの問題は、特に、フレキシブルプリント配線基板の電極端子とガラス基板の電極端子とを接続する場合に生じていた。
【０００７】
このような問題に対し、異方性導電フィルム中に導電粒子よりも小さい絶縁フィラを分散させることが考えられるが、絶縁フィラを単にランダムに分散させた場合には、導電粒子と絶縁フィラとが異方性導電接続時に押し込み方向で重なり合うことによる接続抵抗値の増大や接続信頼性の低下という問題が懸念される。
【０００８】
本発明の目的は、以上の従来の技術の問題点を解決することであり、開口を有する転写型を用いて導電粒子が規則的パターンで配列するように作成した異方性導電フィルムにおいて、異方性導電接続の際に、接続抵抗を増大させることなく、導電粒子の連結を抑制してショートの発生を大きく抑制し、また導電粒子の潰れすぎによる導通不良を解消することである。
【課題を解決するための手段】
【０００９】
本発明者は、規則的パターンで導電粒子が配列されている絶縁性バインダ層に対し、絶縁フィラを導電粒子と重なり合わないように規則的パターンで配列することにより、上述の目的を達成できることを見出し、本発明を完成させるに至った。
【００１０】
即ち、本発明は、絶縁性バインダ層と、該絶縁性バインダ層の片面に規則的パターンで配列した導電粒子と、該絶縁性バインダ層の片面に積層された絶縁性接着層とを有する異方性導電フィルムであって、
絶縁性バインダ層には、導電粒子と重なり合わないような規則的パターンで絶縁フィラが配列されている、異方性導電フィルムを提供する。
【００１１】
また、本発明は、以下の工程（Ａ）〜（Ｄ）を有する異方性導電フィルムの製造方法を提供する。
【００１２】
工程（Ａ）
導電粒子を収容するための開口であって、規則的パターンに形成された第１の開口と、絶縁フィラを収容するための開口であって、第１の開口と重なりあわないような規則的パターンに形成された第２の開口とが設けられた転写型の当該第１の開口内に導電粒子を配置し、第２の開口に絶縁フィラを配置する工程。
【００１３】
工程（Ｂ）
導電粒子と絶縁フィラとが配置された側の転写型の表面に、剥離フィルム上に形成された絶縁性バインダ層を対向させる工程。
【００１４】
工程（Ｃ）
剥離フィルム側から絶縁性バインダ層に対して圧力をかけ、第１及び第２の開口内に絶縁性バインダ層を押し込んで絶縁性バインダ層の片面に導電粒子と絶縁フィラとを転着さる工程。
【００１５】
工程（Ｄ）
導電粒子と絶縁フィラとが転着している絶縁性バインダ層の片面に絶縁性接着層を積層する工程。
【００１６】
また、本発明は、上述の異方性導電フィルムで第１電子部品を第２電子部品に異方性導電接続してなる接続構造体を提供する。
【００１７】
更に、本発明は、上述の異方性導電フィルムで第１電子部品を第２電子部品に異方性導電接続する接続方法であって、
第２電子部品に対し、異方性導電フィルムを絶縁性接着層側から仮貼りし、仮貼りされた異方性導電フィルムに対し、第１電子部品を搭載し、第１電子部品側から熱圧着する接続方法を提供する。
【発明の効果】
【００１８】
本発明の異方性導電フィルムは、絶縁性バインダ層と、絶縁性バインダ層の片面に規則的パターンで配列した導電粒子と、該絶縁性バインダ層の片面に積層された絶縁性接着層とを有し、当該絶縁性バインダ層には、導電粒子と重なり合わない規則的パターンで絶縁フィラが配列されている。このため、接続抵抗値を増大させることなく、導電粒子同士が連結することを抑制し、ショートの発生を大きく抑制することができる。また、異方性導電接続時にバンプ上で導電粒子が破砕されることを抑制することができる。
【図面の簡単な説明】
【００１９】
【図１】図１は、本発明の異方性導電フィルムの断面図である。
【図２】図２は、導電粒子と絶縁フィラとの規則的パターン配列例である。
【図３】図３は、導電粒子と絶縁フィラとの規則的パターン配列例である。
【図４】図４は、導電粒子と絶縁フィラとの規則的パターン配列例である。
【図５】図５は、導電粒子と絶縁フィラとの規則的パターン配列例である。
【図６】図６は、導電粒子と絶縁フィラとの規則的パターン配列例である。
【図７Ａ】図７Ａは、本発明の異方性導電フィルムの製造工程（Ａ）の説明図である。
【図７Ｂ】図７Ｂは、本発明の異方性導電フィルムの製造工程（Ｂ）の説明図である。
【図７Ｃ】図７Ｃは、本発明の異方性導電フィルムの製造工程（Ｃ）の説明図である。
【図７Ｄ】図７Ｄは、本発明の異方性導電フィルムの製造工程（Ｄ）の説明図である。
【図７Ｅ】図７Ｅは、本発明の異方性導電フィルムの製造工程（Ｄ）の説明図である。
【発明を実施するための形態】
【００２０】
以下、本発明の異方性導電フィルムを詳細に説明する。なお、各図中、同一符号は同一又は同等の構成要素を表している。
【００２１】
＜＜異方性導電フィルム＞＞
図１に示すように、本発明の異方性導電フィルム１００は、絶縁性バインダ層１と、絶縁性バインダ層１の片面に規則的パターンで配列した導電粒子２と、絶縁性バインダ層１の片面に積層された絶縁性接着層３とを有する。この絶縁性バインダ層１には、導電粒子２と重なり合わない規則的パターンで絶縁フィラ４が配列している。導電粒子２と絶縁フィラ４とは、絶縁性バインダ層１の内部に包含されていてもよいが、後述する異方性導電フィルムの製造方法で異方性導電フィルム１００を製造するにあたり、工程（Ｃ）で転写型内の導電粒子２と絶縁フィラ４を絶縁性バインダに転着させるときに過度の転写圧を避けた結果として、図１に示すように片面に偏在していることが好ましい。
【００２２】
＜＜導電粒子＞＞
導電粒子２としては、従来公知の異方性導電フィルムに用いられているものの中から適宜選択して使用することができる。例えばニッケル、コバルト、銀、銅、金、パラジウムなどの金属粒子、金属被覆樹脂粒子などが挙げられる。２種以上を併用することもできる。
【００２３】
導電粒子の好ましい硬さは、異方性導電接続する基板又は端子の種類に応じて異なり、ＦＰＣ（Flexible Printed Circuits）とガラス基板を異方性導電接続する場合（ＦＯＧ）には２０％変形時の圧縮硬さ（Ｋ値）が１５００〜４０００Ｎ／ｍｍ2の比較的柔らかい粒子が好ましく、ＦＰＣとＦＰＣを異方性導電接続する場合（ＦＯＦ）にも２０％変形時の圧縮硬さ（Ｋ値）が１５００〜４０００／ｍｍ2の比較的柔らかい粒子が好ましく、ＩＣチップとガラス基板を異方性導電接続する場合には２０％変形時の圧縮硬さ（Ｋ値）が３０００〜８０００Ｎ／ｍｍ2の比較的硬い粒子が好ましい。また、材質によらず配線表面に酸化膜を形成する電子部品の場合には、２０％変形時の圧縮硬さ（Ｋ値）が８０００Ｎ／ｍｍ2以上さらに硬い粒子が好ましい。
【００２４】
ここで、２０％変形時の圧縮硬さ（Ｋ値）とは、導電粒子を一方向に荷重して圧縮することにより、導電粒子の粒子径が元の粒子径に比べて２０％短くなるときの荷重から次式（１）により算出される数値であり、Ｋ値が小さいほど柔らかい粒子となる。
Ｋ＝（３/√２）Ｆ・Ｓ-8/2・Ｒ-1/2    （１）
（式中、Ｆ：導電粒子の２０％圧縮変形時における荷重
Ｓ：圧縮変位（ｍｍ）
Ｒ：導電粒子の半径（ｍｍ）  ）
【００２５】
導電粒子２の平均粒径としては、配線高さのばらつきに対応できるようにし、また、導通抵抗の上昇を抑制し、且つショートの発生を抑制するために、好ましくは１μｍ以上１０μｍ以下、より好ましくは２μｍ以上６μｍ以下である。平均粒径は、一般的な粒度分布測定装置により測定することができる。
【００２６】
導電粒子２の絶縁性バインダ層１中の存在量は、導電粒子捕捉効率の低下を抑制し、且つショートの発生を抑制するために、好ましくは１平方ｍｍ当たり５０個以上４００００個以下、より好ましくは２００個以上２００００個以下である。
【００２７】
＜導電粒子２の規則的パターン＞
導電粒子２の配列状態である規則的パターンとは、異方性導電フィルム１００の表面から導電粒子２を透視したときに認識できる導電粒子２が、長方形格子、正方格子、六方格子、菱形格子等の格子点に存在している配列を意味する。これらの格子を構成する仮想線は、直線だけなく、曲線、屈曲線であってもよい。
【００２８】
全導電粒子２に対する、規則的パターンで配列されている導電粒子２の割合は、導電粒子数基準で異方性接続の安定化のために好ましくは９０％以上である。この割合の測定は、光学顕微鏡などにより行うことができる。
【００２９】
また、導電粒子２の粒子間距離は、導電粒子２の平均粒子径の好ましくは０．５倍以上、より好ましくは１倍以上５倍以下である。
【００３０】
＜＜絶縁フィラ＞＞
絶縁フィラ４は、従来公知の異方性導電フィルムに用いられているものの中から適宜選択して使用することができる。例えば、樹脂粒子や、酸化アルミニウム、酸化チタン、酸化亜鉛等の金属酸化物粒子などを挙げることができる。また、その形状は、球状、楕円球状、扁平状、柱状、針状等が挙げられるが、球状が好ましい。
【００３１】
＜絶縁フィラの硬さと径＞
絶縁フィラ４の好ましい硬さは、絶縁フィラ４の粒子径が導電粒子２よりも小さい場合には、異方性導電接続時の圧着時に導電粒子２が潰れすぎて砕けることを防止し得るように導電粒子よりも硬いことが望ましいが、絶縁フィラ４の粒子径が導電粒子２よりも大きい場合には、絶縁フィラ４の硬さは導電粒子２の硬さ以下でもよく、好ましくは導電粒子２の硬さ未満である。さらに、絶縁フィラ４の好ましい硬さは、異方性導電接続する電子部品の硬さや加熱加圧条件によっても異なる。したがって、絶縁フィラ４の大きさと硬さは、異方性導電接続する電子部品の組み合わせ、接続時の加熱加圧条件、及び導電粒子の大きさと硬さをもとに適宜設計することが望ましい。
【００３２】
即ち、絶縁フィラ４が導電粒子２よりも柔らかい場合には、絶縁フィラ４の平均粒径は、導電粒子２の平均粒径より小さくてもよく、導電粒子２の平均粒径以上でもよい。一方、絶縁フィラ４が導電粒子２より硬い場合には、絶縁フィラ４の平均粒子径は導電粒子２の平均粒子径よりも小さくすることが好ましい。ここで、絶縁フィラ４の導電粒子２に対する相対的硬さは、圧縮変形時の圧縮硬さ（Ｋ値）や所定圧をかけた場合の潰れ率の対比により判断することができる。また、硬さが同じ場合であれば、絶縁フィラは導電粒子径より小さいことが望ましい。
【００３３】
さらに、絶縁フィラ４の平均粒子径を導電粒子２の平均粒子径より小さくする場合に、絶縁フィラ４の好ましい平均粒径は、配線とバンプとの間で導電粒子２の過度の押し込みや破砕の発生を抑制し、また、導電粒子２の過度の流動を抑制し、且つ導電粒子２の接続に適した押し込みを実現する点から０．３μｍ以上７μｍ以下、より好ましくは０．９μｍ以上４．２μｍ以下である。平均粒径は、一般的な粒度分布測定装置により測定することができる。
【００３４】
特に、異方性導電接続時に導電粒子２の良好な押し込みを可能し、絶縁フィラ４が配線やバンプに過度に付着してしまうことを抑制するために、導電粒子２に対する絶縁フィラ４の硬さの硬軟に関わらず、絶縁フィラ４の平均粒径は導電粒子２の平均粒径の７５％以下であることが好ましく、３０％以上７０％以下であることが好ましい。また、絶縁フィラ４と導電粒子２が同程度に十分に柔らかい場合には、絶縁フィラ４の平均粒子径は、導電粒子２の平均粒子径の１２０％以下とすることが好ましい。これにより、バンプと配線の間で導電粒子２とは別に絶縁フィラ４も挟持されることになり、バンプ近傍の熱伝導性も良好になる。即ち、異方性導電接続を行うにあたり、接続部に不要な熱が留まり難くなり、導通信頼性にも寄与する。
【００３５】
＜絶縁フィラを形成する樹脂＞
絶縁フィラを樹脂粒子から形成する場合において、絶縁フィラの硬さを導電粒子の硬さや径などに応じて調整して製造する方法としては、絶縁フィラを形成する樹脂粒子を圧縮変形に優れるプラスチック材料を用いて製造することが好ましい。このようなプラスチック材料としては、例えば(メタ)アクリレート系樹脂，ポリスチレン系樹脂，スチレン−(メタ)アクリル共重合樹脂、ウレタン系樹脂、エポキシ系樹脂、フェノール樹脂、アクリロニトリル・スチレン（ＡＳ）樹脂、ベンゾグアナミン樹脂、ジビニルベンゼン系樹脂、スチレン系樹脂、ポリエステル樹脂等で形成することができる。
【００３６】
このうち(メタ)アクリレート系樹脂は、(メタ)アクリレート系モノマーと、さらに必要によりこれと共重合可能な反応性二重結合を有する化合物および二官能あるいは多官能性モノマーとの共重合体であることが好ましい。
【００３７】
(メタ)アクリレート系モノマーの例としては、メチル(メタ)アクリレート，エチル(メタ)アクリレート、プロピル(メタ)アクリレート、ブチル(メタ)アクリレート、２-エチルヘキシル(メタ)アクリレート、ラウリル(メタ)アクリレート、ステアリル(メタ)アクリレート、シクロヘキシル(メタ)アクリレート、２-ヒドロキシエチル(メタ)アクリレート、２-プロピル(メタ)アクリレート、クロロ-２-ヒドロキシエチル(メタ)アクリレート，ジエチレングリコールモノ(メタ)アクリレート、メトキシエチル(メタ)アクリレート、グリシジル(メタ)アクリレート、ジシクロペンタニル(メタ)アクリレート、ジシクロペンテニル(メタ)アクリレートおよびイソボロノル(メタ)アクリレート等を挙げることができる。
【００３８】
一方、ポリスチレン系樹脂は、スチレン系モノマーと、さらに必要によりこれと共重合可能な反応性二重結合を有する化合物および二官能あるいは多官能性モノマーとの共重合体であることが好ましい。
【００３９】
スチレン系モノマーとしては、スチレン、メチルスチレン、ジメチルスチレン、トリメチルスチレン、エチルスチレン、ジエチルスチレン、トリエチルスチレン、プロピルスチレン、ブチルスチレン、ヘキシルスチレン、ヘブチルスチレンおよびオクチルスチレン等のアルキルスチレン；フロロスチレン、クロロスチレン、ブロモスチレン、ジブロモスチレン、ヨウドスチレンおよびクロロメチルスチレンなどのハロゲン化スチレン；ならびに、ニトロスチレン、アセチルスチレンおよびメトキシスチレンを挙げることができる。
【００４０】
絶縁フィラは、上述の(メタ)アクリレート系樹脂またはスチレン系樹脂の単独で形成されていてもよく、これらを形成するモノマーの共重合体であってもよく、(メタ)アクリレート系樹脂とスチレン系樹脂を含む組成物であってもよい。
【００４１】
(メタ)アクリレート系樹脂を形成するモノマーとスチレン系樹脂を形成するモノマーとを共重合させる場合に、必要により共重合可能な他のモノマーを共重合させてもよい。
【００４２】
このような他のモノマーの例としては、ビニル系モノマー、不飽和カルボン酸モノマーを挙げることができる。
【００４３】
また、(メタ)アクリレート系樹脂と他の化合物との重合体の例としては、ウレタン化合物と、アクリレート系モノマーとの重合体をあげることができる。ここで、ウレタン化合物としては、多官能ウレタンアクリレートを使用することができ、例えば２官能ウレタンアクリレート等を使用することができる。ウレタン化合物とアクリレート系モノマーとの重合体の製造においては、アクリレート系モノマー１００重量部に対しウレタン化合物を５重量部以上含有させることが好ましく、２５重量部以上含有されることがより好ましい。
【００４４】
なお、本発明において(メタ)アクリル酸エステル系のモノマーとは、アクリル酸エステル（アクリレート）と、メタクリル酸エステル（メタクリレート）の両方を指す。また、本発明においてモノマーには、加熱や紫外線照射等により重合するものであれば、２個以上のモノマーの重合体であるオリゴマーも含まれる。
【００４５】
＜絶縁フィラの存在量＞
絶縁フィラ４の絶縁性バインダ層１中の存在量は、接続状態を保持し、接続部近傍に発生する熱を放熱して安定化させ、且つショート発生を抑制するために、好ましくは１平方ｍｍ当たり１０個以上８０００００個以下、より好ましくは２０個以上４０００００個以下である。
【００４６】
＜絶縁フィラ４の規則的パターンの配列＞
絶縁フィラ４の配列状態である規則的パターンとは、導電粒子２と同様に、異方性導電フィルム１００の表面から絶縁フィラ４を透視したときに認識できる絶縁フィラ４が、長方形格子、正方格子、六方格子、菱形格子等の格子点に存在している配列を意味する。これらの格子を構成する仮想線は、直線だけなく、曲線、屈曲線であってもよい。
【００４７】
また、絶縁フィラ４の規則的パターンは、導電粒子２と重なり合わない配置を取る。なお、異方性導電フィルムにおいて導電粒子２の規則的パターンと絶縁フィラ４の規則的パターンとが重なり合わないとは、これらの規則的パターンに配置された導電粒子２の重心と絶縁フィラ４の重心とが異方性導電フィルムの厚さ方向で重なり合わないという意味であり、重心が重なり合わない限り、導電粒子と絶縁フィラは異方性導電フィルムの厚さ方向に部分的に重なり合っても良い。即ち、導電粒子２と絶縁フィラ４は、面視野において一切重なり合わないことが、異方性接続を良好に行う上では望ましい。しかし異方性導電フィルムの全面にこれを求める場合、製造上の歩留まりが悪化しコスト増加に起因する。一方、部分的に重なり合っていても重心が重なり合っていなければ、少なくとも導電粒子２は通常球形であるため、押し込み時の樹脂流動で横ズレし、異方性接続を阻害させることはなくなる。
【００４８】
全絶縁フィラ４に対する、規則的パターンで配列している絶縁フィラ４の割合は、絶縁フィラ数基準で接続時の異方性接続の不良回避のために好ましくは９０％以上である。
この割合の測定は、光学顕微鏡などにより行うことができる。
【００４９】
＜導電粒子と絶縁フィラとの規則的パターン配列例＞
本発明の異方性導電フィルムにおける導電粒子と絶縁フィラとの規則的パターンの例としては、導電粒子と絶縁フィラの規則的パターンが同種の格子配列であり、それらの格子ピッチが等しい態様（図２及び図３）、同種の格子配列であり、それらの格子ピッチが異なる態様（図４及び図５）、同種の格子配列であり、それらの格子方向が異なる態様（図４）、異種の格子配列である態様（図６）などをあげることができ、より具体的には、（ア）規則的パターンに配列した導電粒子中の少なくともフィルム長手方向に配列した導電粒子の粒子間に絶縁フィラが配列されている態様（図２参照）、（イ）規則的パターンに配列した導電粒子中の少なくともフィルム長手方向と直交する方向に配列した導電粒子の粒子間に絶縁フィラが配列している態様（図３参照）、（ウ）規則的パターンに配列した導電粒子中のフィルム長手方向に配列した導電粒子の粒子間、並びにフィルム長手方向と直交する方向に配列した導電粒子の粒子間にそれぞれ絶縁フィラが配列している態様（図４参照）、（エ）導電粒子の配列と同一方向に配列した絶縁フィラを有し、該配列方向にいおいて導電粒子間の距離よりも絶縁フィラ間の距離の方が大きい態様（図５参照）、（オ）導電粒子の配列と同一方向に配列した絶縁フィラを有し、該配列方向において導電粒子間の距離よりも絶縁フィラ間の距離の方が小さい態様（図６参照）などが挙げられる。
【００５０】
これら（ア）〜（オ）の態様において、導電粒子間にある絶縁フィラ４がフィルムの長手方向に配列している場合（フィルム長手方向に配列した導電粒子の粒子間に絶縁フィラが配置されている場合）には、導電粒子のバンプ間での接触を抑制できる効果が得られる。また、導電粒子間にある絶縁フィラ４がフィルムの長手方向と直交する方向に配列している場合（フィルム長手方向と直交する方向に配列した導電粒子の粒子間に絶縁フィラが配置されている場合）には、絶縁フィラが導電粒子と同一のバンプに挟持されやすくなり、バンプ内での導電粒子の押し込み度合いを均一化できるという効果が得られる。
【００５１】
また、導電粒子間にある絶縁フィラ４の個数は１個に限定されることはなく、導電粒子間距離によっては複数個存在してもよい。その個数は、バンプの設計によって任意に変更できる。
【００５２】
また、絶縁フィラ４は、導電粒子２よりも広い間隔で設けられていてもよい。絶縁フィラ４によりショートを防止する点からは、バンプ間距離の方向に配列した導電粒子の粒子間に絶縁フィラが存在すれば、その方向の導電粒子の格子ピッチに比して絶縁フィラの格子ピッチが広くてもショート防止の効果が期待できるためである。なお、押し込みの均一性のためにはバンプ上で挟持される絶縁フィラ４は２個以上が好ましく、３個以上がより好ましい。
【００５３】
導電粒子２の規則的パターンを構成する配列のうち、任意の導電粒子と該任意の導電粒子から最も近しい距離にある導電粒子とを通る方向の配列（即ち、導電粒子の最短ピッチの配列）を、異方性導電フィルムの長手方向とすること、又は異方性導電フィルムの長手方向と直交する方向と平行又は略平行とすることが好ましく、異方性導電フィルムの長手方向、又は長手方向に直交する方向に対して斜交する方向がより好ましい。これは、一般に、異方性導電フィルムの長手方向と直交する方向に異方性導電接続する端子の長手方向が合わせられるので、フィルムを基板等に貼り合わせる際、導電粒子と端子とのフィルムの長手方向のズレが、これに直交する方向のズレよりも大きくなりやすいためである。したがって、導電粒子や絶縁フィラの配列が、端子の短手方向（フィルムの長手方向）の縁端部に存在する場合に、異方性接続時に捕捉され難くなることを防止するため、導電粒子の最短ピッチの配列方向をフィルムの長手方向に合わせるか、又はフィルムの長手方向とそれに直交する方向に対して斜交させることが好ましい。
【００５４】
次に、導電粒子と絶縁フィラとの規則的パターンの例を図２〜４を参照してさらに詳細に説明する。図中、矢印は異方性導電フィルムの製造時の長手方向であり、点線で囲まれた矩形Ｂは、異方性導電接続時に想定されるバンプ位置の一例である。
【００５５】
図２は、導電粒子２の規則的パターンが正方格子パターンであり、絶縁フィラ４の規則的パターンが正方格子パターンであり、それらの格子ピッチが等しく、導電粒子２と絶縁フィラ４とが異方性導電フィルムの長手方向（図中矢印方向）に交互に配置されている態様である。
【００５６】
図３は、導電粒子２の規則的パターンが正方格子パターンであり、絶縁フィラ４の規則的パターンが正方格子パターンであり、それらの格子ピッチが等しく、導電粒子２と絶縁フィラ４とが異方性導電フィルムの長手方向（図中矢印方向）と直交する方向に交互に配置されている態様である。
【００５７】
図４は、導電粒子２の規則的パターンが正方格子パターンであり、絶縁フィラ４の規則的パターンも正方格子パターンであるが、これらの格子方向は４５°ずれ、導電粒子２の格子ピッチと絶縁フィラ４の格子の対角方向のピッチが等しい態様である。この態様は、絶縁フィラ４も導電粒子２も正方格子でそれらの格子ピッチも等しいが、絶縁フィラの正方格子パターンが絶縁フィラの正方格子パターンに対して格子方向に半ピッチずれた位置にあり、かつ、絶縁フィラの正方格子パターンの単位格子面の面心に絶縁フィラが存在することにより、絶縁フィラの規則的パターンが面心正方格子パターンに見える態様である。
【００５８】
＜絶縁性バインダ層１＞
本発明の異方性導電フィルム１００を構成する絶縁性バインダ層１は、導電粒子２や絶縁フィラ４を該フィルム１００に固定する機能を担う樹脂層であり、公知の異方性導電性フィルムで使用される絶縁性樹脂層の構成を適宜採用することができる。例えば、熱又は光カチオン、アニオン又はラジカル重合性樹脂等の熱又は光重合性樹脂を、好ましくは重合率が５０％以上１００％以下となるように重合させることで、導電粒子や絶縁フィラを固定化できる。また、重合しているので、異方性導電接続時に加熱されても樹脂が流れ難くなるので、実装粒子捕捉効率も向上させることができ、ショートの発生を大きく抑制でき。従って、基板の電極とバンプとの導通信頼性と、基板の電極間又はバンプ間の絶縁性を向上させることができる。特に、好ましい絶縁性バインダ層１は、アクリレート化合物と光ラジカル重合開始剤とを含む光ラジカル重合性樹脂層を光ラジカル重合させた光ラジカル重合樹脂層である。以下、絶縁性バインダ層１が光ラジカル重合樹脂層である場合について説明する。
【００５９】
（アクリレート化合物）
アクリレート単位となるアクリレート化合物としては、従来公知の光ラジカル重合性アクリレートを使用することができる。例えば、単官能（メタ）アクリレート（ここで、（メタ）アクリレートにはアクリレートとメタクリレートとが包含される）、二官能以上の多官能（メタ）アクリレートを使用することができる。本発明においては、絶縁性バインダ層１を熱硬化性とするために、アクリル系モノマーの少なくとも一部に多官能（メタ）アクリレートを使用することが好ましい。
【００６０】
絶縁性バインダ層１におけるアクリレート化合物の含有量は、少なすぎると異方性導電接続時に導電粒子２や絶縁フィラ４が溶融した樹脂で流されないように、これらを絶縁性バインダ層１に固定しておくことが難くなり、多すぎると硬化収縮が大きく作業性が低下する傾向があるので、好ましくは２質量％以上７０質量％以下、より好ましくは１０質量％以上５０質量％以下である。
【００６１】
（光ラジカル重合開始剤）
光ラジカル重合開始剤としては、公知の光ラジカル重合開始剤の中から適宜選択して使用することができる。例えば、アセトフェノン系光重合開始剤、ベンジルケタール系光重
合開始剤、リン系光重合開始剤等が挙げられる。
【００６２】
光ラジカル重合開始剤の使用量は、アクリレート化合物１００質量部に対し、少なすぎると光ラジカル重合が十分に進行せず、多すぎると剛性低下の原因となるので、好ましくは０．１質量部以上２５質量部以下、より好ましくは０．５質量部以上１５質量部以下である。
【００６３】
絶縁性バインダ層１には、必要に応じて、フェノキシ樹脂、エポキシ樹脂、不飽和ポリエステル樹脂、飽和ポリエステル樹脂、ウレタン樹脂、ブタジエン樹脂、ポリイミド樹脂、ポリアミド樹脂、ポリオレフィン樹脂などの膜形成樹脂を併用することができる。後述する絶縁性接着層３にも、同様に併用してもよい。
【００６４】
絶縁性バインダ層１の層厚は、薄すぎると実装導電粒子捕捉効率が低下する傾向があり、厚すぎると導通抵抗が高くなる傾向があるので、好ましくは１．０μｍ以上６．０μｍ以下、より好ましくは２．０μｍ以上５．０μｍ以下である。
【００６５】
絶縁性バインダ層１には、更に、エポキシ化合物と熱又は光カチオン若しくはアニオン重合開始剤とを含有させることもできる。この場合、後述するように、絶縁性接着層３もエポキシ化合物と熱又は光カチオン若しくはアニオン重合開始剤とを含有する熱又は光カチオン若しくはアニオン重合性樹脂層とすることが好ましい。これにより、層間剥離強度を向上させることができる。エポキシ化合物と熱又は光カチオン若しくはアニオン重合開始剤については、絶縁性接着層３で説明する。
【００６６】
図１に示すように、絶縁性バインダ層１に固定された導電粒子２は絶縁性接着層３に食い込んでいる（換言すれば、導電粒子２が絶縁性バインダ層１の表面に露出している）ことが好ましい。導電粒子がすべて絶縁性バインダ層に埋没していると、抵抗導通が高くなることが懸念されるからである。食い込みの程度は、小さすぎると実装導電粒子捕捉効率が低下する傾向があり、大きすぎると導通抵抗が高くなる傾向があるので、好ましくは導電粒子の平均粒子径の１０％以上９０％以下、より好ましくは２０％以上８０％以下である。
【００６７】
絶縁性バインダ層１の形成は、例えば、光ラジカル重合性アクリレートと光ラジカル重合開始剤とを含有する光ラジカル重合性樹脂層に、フィルム転写法、金型転写法、インクジェット法、静電付着法等の手法により導電粒子と絶縁フィラとを付着させ、紫外線を導電粒子側、その反対側、もしくは両側から照射することにより行うことができる。
【００６８】
＜絶縁性接着層３＞
絶縁性接着層３は、異方性導電接続時に対向する電子部品同士を接続ないし接着する機能を担う樹脂層である。公知の異方性導電性フィルムで使用される絶縁性樹脂層の構成を適宜採用することができ、熱又は光カチオン、アニオン若しくはラジカル重合性樹脂層、好ましくはエポキシ化合物と熱又は光カチオン若しくはアニオン重合開始剤とを含有する熱又は光カチオン若しくはアニオン重合性樹脂層、又はアクリレート化合物と熱又は光ラジカル重合開始剤とを含有する熱又は光ラジカル重合性樹脂層から形成することが好ましい。
【００６９】
ここで、前述の絶縁性バインダ層１を光重合樹脂層から形成した場合に絶縁性接着層３を熱重合性樹脂層から形成することは、絶縁性バインダ層１を形成する際の紫外線照射により絶縁性接着層３の重合反応が生じないため、生産の簡便性および品質安定性の上では望ましい。
【００７０】
絶縁性接着層３が、熱又は光カチオン若しくはアニオン重合性樹脂層である場合、更に、アクリレート化合物と熱又は光ラジカル重合開始剤とを含有することができる。これにより絶縁性バインダ層１と層間剥離強度を向上させることができる。
【００７１】
（エポキシ化合物）
絶縁性接着層３がエポキシ化合物と熱又は光カチオン若しくはアニオン重合開始剤とを含有する熱又は光カチオン若しくはアニオン重合性樹脂層である場合、エポキシ化合物としては、分子内に２つ以上のエポキシ基を有する化合物もしくは樹脂が好ましく挙げられる。これらは液状であっても、固体状であってもよい。
【００７２】
（熱カチオン重合開始剤）
熱カチオン重合開始剤としては、エポキシ化合物の熱カチオン重合開始剤として公知のものを採用することができ、例えば、熱により、カチオン重合性化合物をカチオン重合させ得る酸を発生するものであり、公知のヨードニウム塩、スルホニウム塩、ホスホニウム塩、フェロセン類等を用いることができ、温度に対して良好な潜在性を示す芳香族スルホニウム塩を好ましく使用することができる。
【００７３】
熱カチオン重合開始剤の配合量は、少なすぎても硬化不良となる傾向があり、多すぎても製品ライフが低下する傾向があるので、エポキシ化合物１００質量部に対し、好ましくは２質量部以上６０質量部以下、より好ましくは５質量部以上４０質量部以下である。
【００７４】
（熱アニオン重合開始剤）
熱アニオン重合開始剤としては、エポキシ化合物の熱アニオン重合開始剤として公知のものを採用することができ、例えば、熱により、アニオン重合性化合物をアニオン重合させ得る塩基を発生するものであり、公知の脂肪族アミン系化合物、芳香族アミン系化合物、二級又は三級アミン系化合物、イミダゾール系化合物、ポリメルカプタン系化合物、三フッ化ホウ素−アミン錯体、ジシアンジアミド、有機酸ヒドラジッド等を用いることができ、温度に対して良好な潜在性を示すカプセル化イミダゾール系化合物を好ましく使用することができる。
【００７５】
熱アニオン重合開始剤の配合量は、少なすぎても硬化不良となる傾向があり、多すぎても製品ライフが低下する傾向があるので、エポキシ化合物１００質量部に対し、好ましくは２質量部以上６０質量部以下、より好ましくは５質量部以上４０質量部以下である。
【００７６】
（光カチオン重合開始剤及び光アニオン重合開始剤）
エポキシ化合物用の光カチオン重合開始剤又は光アニオン重合開始剤としては、公知のものを適宜使用することができる。
【００７７】
（アクリレート化合物）
絶縁性接着層３がアクリレート化合物と熱又は光ラジカル重合開始剤とを含有する熱又は光ラジカル重合性樹脂層である場合、アクリレート化合物としては、絶縁性バインダ層１に関して説明したものの中から適宜選択して使用することができる。
【００７８】
（熱ラジカル重合開始剤）
また、熱ラジカル重合開始剤としては、例えば、有機過酸化物やアゾ系化合物等が挙げられるが、気泡の原因となる窒素を発生しない有機過酸化物を好ましく使用することができる。
【００７９】
熱ラジカル重合開始剤の使用量は、少なすぎると硬化不良となり、多すぎると製品ライフの低下となるので、アクリレート化合物１００質量部に対し、好ましくは２質量部以上６０質量部以下、より好ましくは５質量部以上４０質量部以下である。
【００８０】
（光ラジカル重合開始剤）
アクリレート化合物用の光ラジカル重合開始剤としては、公知の光ラジカル重合開始剤を使用することができる。
【００８１】
光ラジカル重合開始剤の使用量は、少なすぎると硬化不良となり、多すぎると製品ライフの低下となるので、アクリレート化合物１００質量部に対し、好ましくは２質量部以上６０質量部以下、より好ましくは５質量部以上４０質量部以下である。
【００８２】
なお、絶縁性バインダ層１の他面に、別の絶縁性接着層が積層されていてもよい。これにより、層全体の流動性をより精緻に制御することが可能となるという効果が得られる。ここで、別の絶縁性接着層としては、前述した絶縁性接着層３と同じ構成としてもよい。
【００８３】
＜＜異方性導電フィルムの製造方法＞＞
次に、本発明の異方性導電フィルムの製造方法の一例を説明する。この製造方法は、以下の工程（Ａ）〜（Ｄ）を有する。以下工程毎に説明する。
【００８４】
＜工程（Ａ）＞
図７Ａに示すように、導電粒子２を収容するための開口であって、規則的パターンに形成されている第１の開口５１と、絶縁フィラ４を収容するための開口であって、規則的パターンに形成され、かつ第１の開口５１と重なりあわないように配置された第２の開口５２とが設けられた転写型５０の当該第１の開口５１内に導電粒子２を配置し、第２の開口５２に絶縁フィラ４を配置する。
【００８５】
ここで、絶縁フィラ４の粒子径が導電粒子２の粒子径より小さく、第１の開口５１の開口径が第２の開口５２の開口径よりも小さい場合、第１の開口５１に導電粒子２を配置し、引き続き第２の開口５２に絶縁フィラ４を配置する。この場合、導電粒子２が収容された第１の開口５１に、絶縁フィラ４が入り込む場合があるが、本発明の効果を損なわない限り、そのような場合も本発明の範囲から排除されるものではない。
【００８６】
また、導電粒子２と絶縁フィラ４とは、フィルムの厚み方向において、絶縁フィラ４の重心と導電粒子２の重心とが異方性導電フィルムの厚さ方向（異方性導電接続時の押し込み方向）に重なっていないことが好ましい。換言すれば、絶縁フィラ４と導電粒子２とは、異方性導電フィルムのフィルム厚方向にそれらの重心が重なっていなければ、その他の部分が重複していてもよい。これは、導電粒子の重心と絶縁フィラの重心が重なっていると、異方性接続が阻害される虞が生じるが、絶縁フィラ４の重心と導電粒子２の重心とが押し込み方向に重なっていなければ、導電粒子２の形状が一般に略球形であるため、異方性導電接続の際の加熱により、バインダ樹脂及び絶縁性接着層と共に、絶縁フィラ４が異方性導電接続を阻害しない位置まで流動することができるためである。
【００８７】
即ち、導電粒子２の形状が一般に略球形であるため、導電粒子と部分的に重なっている絶縁フィラが連続で多数個存在しなければ、押圧ツールからの圧力がバンプ間接続時に不均一にはなりにくく、結果として流動時に絶縁フィラ４が導電粒子２から重複しないように外れるためである。導電粒子２と部分的に重複している絶縁フィラ４が、配列の同一方向に連続して存在する数は６個以下であれば好ましく、５個以下であればより好ましく、４個以下であれば更により好ましく、実用上での問題はなくなる。
【００８８】
（転写型）
転写型５０としては、例えば、シリコン、各種セラミックス、ガラス、ステンレススチールなどの金属等の無機材料や、各種樹脂等の有機材料などに対し、フォトリソグラフ法等の公知の開口形成方法によって開口を形成したものである。このような転写型５０は、板状、ロール状等の形状をとることができる。
【００８９】
転写型５０の第１の開口５１並びに第２の開口５２の形状としては、それぞれ円柱状、四角柱等の多角柱状、四角錐等の角錐状等を例示することができる。
【００９０】
第１の開口５１並びに第２の開口５２の配列としては、それぞれ導電粒子２並びに絶縁フィラ４の記録的パターンに対応した配列とすることが好ましい。
【００９１】
なお、転写型５０の第１の開口５１並びに第２の開口５２の径と深さは、レーザー顕微鏡で測定することができる。ここで、開口が円柱の場合は最深部を深さとする。
【００９２】
転写型５０の第１の開口５１内に導電粒子２を収容する手法並びに第２の開口５２内に絶縁フィラ４を収容する手法としては、特に限定されるものではなく、公知の手法を採用することができる。例えば、乾燥した導電粒子粉末またはこれを溶媒中に分散させた分散液を転写型５０の開口形成面上に散布または塗布した後、ブラシやブレードなどを用いて開口形成面の表面をワイプすればよい。
【００９３】
（第１の開口）
第１の開口５１の径（第１開口径）５１ａの導電粒子２の平均粒径に対する比（＝第１開口径／導電粒子平均径）は、導電粒子の収容のしやすさ、絶縁性樹脂の押し込みやすさ、絶縁フィラの付着防止等のバランスから、好ましくは１．１以上２．０以下、より好ましくは１．２以上１．８以下、特に好ましくは１．３以上１．７以下である。
【００９４】
また、第１の開口５１の深さ（第１開口深さ）５１ｂに対する導電粒子２の平均粒径の比（＝導電粒子平均径／第１開口深さ）は、転写性向上、導電粒子保持性、絶縁フィラの付着防止等のバランスから、好ましくは０．４以上３．０以下、より好ましくは０．５以上１．５以下である。１未満である場合、導電粒子上に絶縁フィラが付着することが想定されるが、導電粒子は通常球形であるため、お互いの重心は重なりにくい。１以上である場合は、導電粒子を充填した後の第１の開口内に隙間が少ないことから、導電粒子と絶縁フィラの付着は生じ難い。
【００９５】
なお、第１の開口５１の基底側の底部径（第１開口底部径）５１ｃは第１開口径５１ａに対して同等以上であることが好ましい。第１開口底部径５１ｃの導電粒子２の平均粒径に対する比（＝第１開口基底部径／導電粒子平均粒径）は、導電粒子の収容のしやすさ、絶縁性樹脂の押し込みやすさ、絶縁フィラの付着防止等のバランスから、導電粒子の平均粒径の好ましくは１．１以上２．０以下、より好ましくは１．２以上１．７以下、特に好ましくは１．３以上１．６以下である。
【００９６】
（第２の開口）
他方、第２の開口５２の径（第２開口径）５２ａの絶縁フィラ４の平均粒径に対する比（＝第２開口径／絶縁フィラ平均粒径）も、絶縁フィラの収容のしやすさ、絶縁性樹脂の押し込みやすさ等のバランスから、好ましくは１．１以上２．０以下、より好ましくは１．３以上１．８以下である。
【００９７】
また、第２の開口５２の深さ（第２開口深さ）５２ｂに対する絶縁フィラ４の平均粒径の比（＝絶縁フィラ平均粒径／第２開口深さ）も、転写性向上と絶縁フィラ保持性とのバランスから、好ましくは０．４以上３．０以下、より好ましくは０．５以上１．５以下である。
【００９８】
なお、第２の開口５２の基底側の底部径（第２開口底部径）５２ｃの導電粒子２の平均粒径に対する比（＝第２開口基底部径／導電粒子平均粒径）は、絶縁フィラの収容のしやすさ、絶縁性樹脂の押し込みやすさ等のバランスから、絶縁フィラの平均粒径の好ましくは１．１以上２．０以下、より好ましくは１．２以上１．７以下、特に好ましくは１．３以上１．６以下である。
【００９９】
＜工程（Ｂ）＞
工程（Ｂ）
次に、図７Ｂに示すように、導電粒子２と絶縁フィラ４とが配置された側の転写型５０の表面に、剥離フィルム６０上に形成された絶縁性バインダ層１を対向させる。
【０１００】
＜工程（Ｃ）＞
次に、図７Ｃに示すように、剥離フィルム６０側から絶縁性バインダ層１に対して圧力をかけ、第１の開口５１内及び第２の開口５２内に絶縁性バインダ層１を押し込んで絶縁性バインダ層１の片面に導電粒子２と絶縁フィラ４とを転着させる。
【０１０１】
＜工程（Ｄ）＞
次に、図７Ｄに示すように、転写型から絶縁性バインダ層１を外し、導電粒子２と絶縁フィラ４とが転着している絶縁性バインダ層の片面に絶縁性接着層３を積層する。これにより、図７Ｅに示す異方性導電フィルム１００が得られる。必要に応じて剥離フィルム６０は除去してもよい。
【０１０２】
なお、工程（Ｃ）と工程（Ｄ）との間で、絶縁性バインダ層１を予備硬化処理（加熱あるいは紫外線照射等）することが好ましい。これにより、導電粒子２を絶縁性バインダ層１に仮固定することができる。
【０１０３】
必要に応じ、剥離フィルム６０を剥がし、その面に（絶縁性バインダ層の他面）に、別の絶縁性接着層を積層してもよい（図示せず）。
【０１０４】
＜＜異方性導電フィルムの用途＞＞
このようにして得られた異方性導電フィルムは、ＦＰＣ、ＩＣチップ、ＩＣモジュールなどの第１電子部品と、ＦＰＣ、リジッド基板、セラミック基板、ガラス基板などの第２電子部品とを熱又は光により異方性導電接続する際に好ましく適用することができる。このようにして得られる接続構造体も本発明の一部である。
【０１０５】
異方性導電フィルムを用いた電子部品の接続方法としては、例えば、図１に示した層構成の異方性導電フィルムを用いる場合、配線基板などの第２電子部品に対し、異方性導電フィルムをその絶縁性バインダ層から仮貼りし、仮貼りされた異方性導電フィルムに対し、ＩＣチップなどの第１電子部品を搭載し、第１電子部品側から熱圧着することが、接続信頼性を高める点から好ましい。また、光硬化を利用して接続することもできる。
【実施例】
【０１０６】
以下、本発明を実施例により具体的に説明する。
【０１０７】
実施例１〜９
フェノキシ樹脂（ＹＰ−５０、新日鐵住金（株））６０質量部、アクリレート（ＥＰ６００、ダイセル・オルネクス（株））４０質量部及び光ラジカル重合開始剤（ＩＲＧＡＤＣＵＲＥ  ３６９、三菱化学（株））２質量部をトルエンにて固形分が５０質量％となるように混合液を調製した。一方、剥離フィルムとして厚さ５０μｍのポリエチレンテレフタレートフィルム（ＰＥＴフィルム）を用意し、これに上述の混合液を、乾燥厚が５μｍとなるように塗布し、８０℃のオーブン中で５分間乾燥することにより、ＰＥＴフィルム（剥離フィルム）上に光ラジカル重合型の絶縁性バインダ層を形成した。
【０１０８】
次に、図２（実施例１、４、７）、図３（実施例２、５）、図４（実施例３、６）又は図５（実施例９）に示すパターンで、導電粒子用に直径５．５μｍで深さ４．５μｍの円筒状の第１の開口が縦横９μｍピッチで設けられ、絶縁フィラ用に直径３．０μｍで深さ４．０μｍの円筒状の第２の開口が設けられているステンレススチール製の転写型を用意した。
【０１０９】
また、図２のパターンの変形バージョン（実施例８）として、第１の開口間を１８μｍ
にし、第１の開口間に第２の開口を２．２５μｍの間隔で３個設けた転写型を用意した。
【０１１０】
これらの転写型の第１の開口に平均粒径４μｍの導電粒子（Ｎｉ／Ａｕメッキ樹脂粒子、ＡＵＬ７０４、積水化学工業（株））を一つずつ収容し、第２の開口に平均粒径２．８μｍ（実施例１〜３）又は１．２μｍ（実施例４〜９）のシリカ粒子（ＫＥ−Ｐ２５０又はＫＥ−Ｐ１００、（株）日本触媒）を一つずつ収容した。この転写型の開口形成面に対し、絶縁性バインダ層を対向させ、剥離フィルム側から、６０℃で０．５ＭＰａという条件で加圧することにより導電粒子と絶縁フィラとを絶縁性バインダ層に押し込んだ。
【０１１１】
次に、剥離フィルム側から波長３６５ｎｍ、積算光量４０００ｍＬ／ｃｍ２の紫外線を照射することにより、表面に導電粒子と絶縁フィラとが仮固定された絶縁性バインダ層を形成した。
【０１１２】
次に、フェノキシ樹脂（ＹＰ−５０、新日鐵住金（株））６０質量部、エポキシ樹脂（ｊＥＲ８２８、三菱化学（株））４０質量部及び光カチオン重合開始剤（ＳＩ−６０、三新化学工業（株））２質量部をトルエンにて固形分が５０質量％となるように混合液を調製した。この混合液を、厚さ５０μｍのＰＥＴフィルムに、乾燥厚が１２μｍとなるように塗布し、８０℃のオーブン中で５分間乾燥することにより、比較的厚い絶縁性接着層を形成した。同様の操作により乾燥厚３μｍの薄い絶縁性接着層を形成した。
【０１１３】
このようにして得られた比較的厚い絶縁性接着層を、導電粒子と絶縁フィラとを仮固定した絶縁性バインダ層の仮固定面に、６０℃、０．５ＭＰａという条件でラミネートし、続いて反対面に薄い絶縁性接着層を同様にラミネートすることにより異方性導電フィルムを得た。
【０１１４】
なお、異方性導電フィルムにおいて、導電粒子間に存在する絶縁フィラの数は、図２〜５に示した通りである。
【０１１５】
比較例１
絶縁フィラ用の開口が設けられていない転写型を使用し、且つ絶縁フィラを使用することなく、実施例１と同様に異方性導電フィルムを得た。
【０１１６】
＜評価＞
各実施例及び比較例の異方性導電フィルムの（ａ）連結した導電粒子数、（ｂ）導電粒子に接している絶縁フィラの数、（ｃ）初期導通抵抗、（ｄ）導通信頼性、（ｅ）ショート発生率を、それぞれ次のように試験評価した。結果を表１に示す。
【０１１７】
（ａ）連結した導電粒子数
各実施例及び対照例の異方性導電フィルムを、初期導通および導通信頼性の評価用ＩＣとガラス基板の間に挟み、加熱加圧（１８０℃、８０ＭＰａ、５秒）して評価用接続物を得、バンプ上の導電粒子１００個のうち、連結しているものの個数を計測した。この場合、連結しているものは１個として計測する。この個数は少ないほど好ましい。ここで、この各評価用ＩＣとガラス基板は、それらの端子パターンが対応しており、サイズは次の通りである。
【０１１８】
初期導通および導通信頼性の評価用ＩＣ
外径：０．７×２０ｍｍ
厚み：０．２ｍｍ
Ｂｕｍｐ仕様：金メッキ、高さ１２μｍ、サイズ１５×１００μｍ、Ｂｕｍｐ間Ｇａｐ１５μｍ
【０１１９】
ガラス基板
ガラス材質：コーニング社製
外径：３０×５０ｍｍ
厚み：０．５ｍｍ
電極：ＩＴＯ配線
【０１２０】
（ｂ）導電粒子に接している絶縁フィラの数
（ａ）で作成した評価用接続物について、バンプ上の導電粒子１００個のうち、絶縁フィラと接触しているものの個数を計測した。この場合、一つの導電粒子に複数の絶縁フィラが接触しても1個として計測する。
【０１２１】
（ｃ）初期導通抵抗
（ａ）で作成した評価用接続物の導通抵抗をデジタルマルチメーター（商品名：デジタルマルチメーター７５６１、横河電機（株））を用いて測定した。
【０１２２】
（ｄ）導通信頼性
（ａ）の評価用接続物を温度８５℃、湿度８５％ＲＨの恒温槽に５００時間おいた後の導通抵抗を、（ｃ）と同様に測定した。なお、この導通抵抗が５Ω以上であると、接続した電子部品の実用的な導通安定性の点から好ましくない。
【０１２３】
（ｅ）ショート発生率
ショート発生率の評価用ＩＣとして次のＩＣ（７．５μｍスペースの櫛歯ＴＥＧ（ｔｅｓｔ  ｅｌｅｍｅｎｔ  ｇｒｏｕｐ））を用意した。
外径：１．５×１３ｍｍ
厚み：０．５ｍｍ
Ｂｕｍｐ仕様：金メッキ、高さ１５μｍ、サイズ２５×１４０μｍ、Ｂｕｍｐ間Ｇａｐ７．５μｍ
【０１２４】
各実施例及び比較例の異方性導電フィルムを、ショート発生率の評価用ＩＣと、該評価用ＩＣに対応したパターンのガラス基板との間に挟み、（ｂ）と同様の接続条件で加熱加圧して接続物を得、その接続物のショート発生率を求めた。ショート発生率は、「ショートの発生数/７．５μｍスペース総数」で算出される。ショート発生率が５０ｐｐｍ未満であることが実用上望まれる。
【０１２５】
【表１】
2015195198.tif 000003
【０１２６】
表１から分かるように、実施例１〜９の異方性導電フィルムについては、実施例９の場合に２個連結した導電粒子が観察された他は、全く観察されなかった。また、導電粒子に接している絶縁フィラ個数が増減しても、「初期導通抵抗」、「導通信頼性」及び「ショート発生率」についての評価は好ましいものであった。それに対し、比較例１の異方性導電フィルムについては、絶縁フィラを配列させていないので、連結した導電粒子が６個観察され、それに伴い導通信頼性が低下し、ショートの発生も増加した。
【０１２７】
実施例１０〜１５、比較例２〜５
（異方性導電フィルムの製造）
(i)樹脂コアの製造
ジビニルベンゼン、スチレン、ブチルメタクリレートの混合比を調整した溶液に、重合開始剤としてベンゾイルパーオキサイドを投入して高速で均一攪拌しながら加熱を行い、重合反応を行うことにより微粒子分散液を得た。前記微粒子分散液をろ過し減圧乾燥することにより微粒子の凝集体であるブロック体を得た。更に、前記ブロック体を粉砕・分級することにより、樹脂コアとして平均粒子径３、４又は５μｍのジビニルベンゼン系樹脂粒子を得た。粒子の硬さはジビニルベンゼン、スチレン、ブチルメタクリレートの混合比を調整して行った。
【０１２８】
(ii)導電粒子の製造
(i)で得られたジビニルベンゼン系樹脂粒子（５ｇ）に、パラジウム触媒を浸漬法により担持させた。次いで、この樹脂粒子に対し、硫酸ニッケル六水和物、次亜リン酸ナトリウム、クエン酸ナトリウム、トリエタノールアミン及び硝酸タリウムから調製された無電解ニッケルメッキ液（ｐＨ１２、メッキ液温５０℃）を用いて無電解ニッケルメッキを行い、ニッケルメッキ層（金属層）が表面に形成されたニッケル被覆樹脂粒子を得た。
次に、塩化金酸ナトリウム１０ｇをイオン交換水１０００ｍＬに溶解させた溶液に、上記で得られたニッケル被覆樹脂粒子（１２ｇ）を混合して水性懸濁液を調製した。得られた水性懸濁液に、チオ硫酸アンモニウム１５ｇ、亜硫酸アンモニウム８０ｇ、及びリン酸水素アンモニウム４０ｇを投入することにより金メッキ浴を調製した。得られた金メッキ浴にヒドロキシルアミン４ｇを投入後、アンモニアを用いて金メッキ浴のｐＨを９に調整し、そして浴温を６０℃に１５〜２０分程度維持することにより、金／ニッケル被覆樹脂粒子を得た。適宜分級などの操作を行い、平均粒子径４μｍ又は５μｍの導電粒子を得た。
【０１２９】
(iii)異方性導電フィルムの製造
(i)で製造した平均粒子径３μｍ又は５μｍの樹脂コアを絶縁フィラとして使用し、絶縁フィラ及び(ii)で製造した平均粒子径４又は５μｍの導電粒子を図２に示した配列パターンとし、絶縁性接着層を次の配合とした以外は実施例１と同様に異方性導電フィルムを製造した。
フェノキシ樹脂（ＹＰ−５０、新日鐵住金（株））６０質量部
カプセル化イミダゾール系硬化剤（ノバキュアＨＸ３９４１ＨＰ、旭化成イーマテリアルズ(株)）４０質量部
【０１３０】
なお、表２において、導電粒子の粒子面密度及び絶縁フィラの粒子面密度は、異方性導電フィルムにおける導電粒子と絶縁フィラの設計上の個数密度（個／ｍｍ2）である。
【０１３１】
（評価）
得られた実施例１０〜１５、及び比較例２〜５の異方性導電フィルムをフレキシブル配線板の端子とガラス基板上の端子との接続（ＦＯＧ：ｆｉｌｍ ｏｎ ｇｌａｓｓ）に使用することを想定し、次のガラス基板とＦＰＣを、表２に示す加熱加圧条件のように圧力を４通りに変えて熱圧着した。
ガラス基板：Ｍｏ／Ｔｉ  ｃｏａｔｉｎｇ、ガラス厚０．７ｍｍ
ＦＰＣ：端子ピッチ５０μｍ，端子幅：端子間スペース＝１：１，ポリイミドフィルム厚／銅箔厚（ＰＩ／Ｃｕ）＝３８／８，Ｓｎ  ｐｌａｔｉｎｇ
【０１３２】
また、加熱加圧条件のうち、
１７０℃、３ＭＰａ、５秒は、ＦＯＧ接続の変動しうる圧力の下限であり、
１７０℃、５ＭＰａ、５秒は、ＦＯＧ接続の変動しうる圧力の標準の一つであり、
１７０℃、８ＭＰａ、５秒は、ＦＯＧ接続の変動しうる圧力のうち、比較的圧力が大きい条件であり、
１７０℃、１０ＭＰａ、５秒は、ＦＯＧ接続の変動しうる圧力の上限である。
【０１３３】
得られた評価用接続物の初期導通抵抗と導通信頼性を実施例１と同様に測定した。
ここで、初期導通性と導通信頼性は、それぞれの導通抵抗の大きさにより次の３段階に評価した。結果を表２に示す。
【０１３４】
初期導通性
Ａ：１Ω未満
Ｂ：１Ω以上〜５Ω未満
Ｃ：５Ω以上
【０１３５】
導通信頼性は、
Ａ：２．５Ω未満
Ｂ：２．５Ω以上〜１０Ω未満
Ｃ：１０Ω以上
【０１３６】
また、評価用接続物における導電粒子の潰れを、断面研磨後にＳＥＭを用いて測定し、初期粒子径に対する潰れ率（（評価用接続物における導電粒子径／初期導電粒子径）×１００）を算出し、潰れ率に応じて次の５段階に評価した。
Ｃ１：潰れ率２０％未満（粒子が砕けている）
Ｂ１：潰れ率２０％以上４０％未満
Ａ  ：潰れ率４０％以上６０％未満
Ｂ２：潰れ率６０％以上８０％未満
Ｃ２：潰れ率８０％以上（粒子の潰れがわずか）
【０１３７】
【表２】
2015195198.tif 000004
【０１３８】
表２から、絶縁フィラを含有する実施例１０〜１５は、３ＭＰａ〜１０ＭＰａの範囲で押圧した場合、導電粒子が適度に潰れることにより、絶縁フィラを含有しない比較例２〜５に比して初期導通抵抗も導通信頼性も優れていることがわかる。
【０１３９】
より具体的には、比較例２は、導電粒子径、導電粒子の硬さ、導電粒子の面密度が従来の一般的な異方性導電フィルムと同等である。比較例２によれば、加熱加圧条件が比較的高圧の８ＭＰａになると導電粒子が潰れすぎることがわかる。
【０１４０】
比較例３では、比較例２よりも導電粒子が硬いので、異方性導電接続時の導電粒子の潰れすぎは比較例２より少ないが、異方性導電接続時の加熱加圧条件が高圧の１０ＭＰａになると導通信頼性が劣ることがわかる。
【０１４１】
比較例４では、比較例３よりもさらに導電粒子が硬いので異方性導電接続時に潰れにくく、加熱加圧条件を高圧側にすることにより初期導通抵抗は向上するが、導通信頼性は劣ることがわかる。
【０１４２】
比較例５は比較例４において導電粒子を柔らかくし、導電粒子径を大きくしたものである。比較例４よりも異方性導電接続時に潰れやすく、加熱加圧条件を低〜中圧にすると初期導通抵抗が向上するが、高圧では導通信頼性が劣ることがわかる。
【０１４３】
これに対し、実施例１０〜１３では絶縁フィラが導電粒子よりも硬く、粒子径が小さいので、異方性導電接続時に導電粒子が適度に潰れ、初期導通特性も導通信頼性も良好である。また、実施例１４は、導電粒子と硬さが等しく、粒子径が小さい絶縁フィラを含有し、実施例１５は導電粒子と硬さが等しく、粒子径が大きい絶縁フィラを含有し、それぞれ中程度から高圧側にかけての圧着圧力において初期導通性と導通信頼性が良好であった。
実施例１４と比較例５を比べると、実施例１４は比較例５に対して高圧側で良好な結果が得られ、加熱加圧条件が広くなっていることが分かる。実施例１５と比較例２を比べると、この傾向がより顕著である。
【０１４４】
実施例１６〜２１
絶縁フィラ及び導電粒子の配置を図３に示した配列パターンにした以外は実施例１０〜１５と同様にして異方性導電フィルムを製造し、評価した。結果を表３に示す。
表３に示したように、実施例１６〜２１の異方性導電フィルムも初期導通抵抗と導通信頼性が良好であった。特に、図３に示した配列パターンでは端子の長手方向に導電粒子と絶縁フィラが交互に安定して配置されるので、端子における導電粒子の捕捉性が向上したと考えられる。
【０１４５】
【表３】
2015195198.tif 000005
【０１４６】
実施例２２〜２７
絶縁フィラ及び導電粒子の配置を図４に示した配列パターンにした以外は実施例１０〜１５と同様にして異方性導電フィルムを製造し、評価した。結果を表４に示す。
表４に示したように、実施例２２〜２７の異方性導電フィルムも初期導通抵抗と導通信頼性が良好であった。特に、図４に示した配列パターンでは、図２や図３の配列パターンに比して導電粒子と絶縁フィラの合計の粒子面密度が高いので、端子間の絶縁性と、各端子における導電粒子の捕捉性が向上したと考えられる。
【０１４７】
【表４】
2015195198.tif 000006
【０１４８】
実施例２８〜３６
表５に示したように、絶縁フィラ及び導電粒子の配置を図５又は図６に示した配列パターンにした以外は実施例１０〜１５と同様にして異方性導電フィルムを製造し、評価した。結果を表５に示す。
【０１４９】
表５に示したように、図５の配列パターンを有する実施例２８〜３０の異方性導電フィルムは、各加熱加圧条件で初期導通抵抗と導通信頼性が良好であった。図５の配列パターンは、図２や図３の配列パターンに比して絶縁フィラの密度が低いが、絶縁フィラが硬い場合には、絶縁フィラの密度が低くても導電粒子の潰れすぎを防止できることがわかる。
【０１５０】
また、図６の配列パターンを有する実施例３１〜３６の異方性導電フィルムも初期導通抵抗と導通信頼性が良好であり、特に、加熱加圧条件が高圧側で良好であった。図６の配列パターンは、図２や図３の配列パターンに比して絶縁フィラの密度が高いため、絶縁フィラの硬さが導電粒子と同程度でも絶縁フィラによる導電粒子の潰れすぎが防止され、端子間の絶縁性と各端子における導電粒子の捕捉性が向上したと考えられる。
【０１５１】
【表５】
2015195198.tif 000007
【０１５２】
以上の実施例から、本発明の異方性導電フィルムによれば、異方性導電接続を行う電子機器の製造ラインにおいて熱圧着時の圧力条件がばらついた場合でも接続不良の発生を抑えられることがわかる。
【産業上の利用可能性】
【０１５３】
本発明の異方性導電フィルムは、絶縁性バインダ層と、絶縁性バインダ層の片面に規則的パターンで配列した導電粒子と、該絶縁性バインダ層の片面に積層された絶縁性接着層とを有し、当該絶縁性バインダ層には、導電粒子と重なり合わない規則的パターンで絶縁フィラが配列している。このため、接続抵抗値を増大させることなく、導電粒子同士が連結することを抑制し、ショートの発生を大きく抑制することができる。また、異方性導電接続時にバンプ上で導電粒子が破砕されることを抑制することが期待できる。よって、ＩＣチップなどの電子部品の配線基板への異方性導電接続に有用である。
【符号の説明】
【０１５４】
１  絶縁性バインダ層
２  導電粒子
３  絶縁性接着層
４  絶縁フィラ
５０  転写型
５１、５２  開口
５１ａ  第１開口径
５１ｂ  第１開口深さ
５１ｃ  第１開口底部径
５２ａ  第２開口径
５２ｂ  第２開口深さ
５２ｃ  第２開口底部径
６０  剥離フィルム
１００  異方性導電フィルム
【図１】
2015195198.tif 000008
【図２】
2015195198.tif 000009
【図３】
2015195198.tif 000010
【図４】
2015195198.tif 000011
【図５】
2015195198.tif 000012
【図６】
2015195198.tif 000013
【図７Ａ】
2015195198.tif 000014
【図７Ｂ】
2015195198.tif 000015
【図７Ｃ】
2015195198.tif 000016
【図７Ｄ】
2015195198.tif 000017
【図７Ｅ】
2015195198.tif 000018